(57)【特許請求の範囲】
【請求項１】
陽極と、陰極と、前記陽極と陰極との間にＥＬ層とを有してなる、ＥＬ素子であって、
前記ＥＬ層と前記陽極との間に、正孔注入層を有してなり、
前記正孔注入層が、（ａ）イオン化ポテンシャルが５．５０ｅＶ以下の、オキサジアゾール系、オキサゾール系、トリアゾール系、チアゾール系、トリフェニルメタン系、スチリル系、ピラゾリン系、ヒドラゾン系、芳香族アミン系、カルバゾール系、ポリビニルカルバゾール系、スチルベン系、エナミン系、アジン系、トリフェニルアミン系、ブタジエン系、多環芳香族化合物系およびスチルベン二量体から選ばれた正孔輸送材料と、（ｂ）イオン化ポテンシャルが５．６０ｅＶ以上の、ａ−Ｓｅ系材料、ａ−Ｓｉ系材料、ポリビニルカルバゾール（ＰＶＫ）、ポリ−Ｎ−エチレン性不飽和基置換フェノチアジン類、ポリビニルピレン、ピリリウム系染料、チアピリリウム系染料、アズレニウム系染料、アズレニウム塩、シアニン系染料、スクワリリウム塩系染料、フタロシアニン顔料、ペリレン顔料、ピラントロン系顔料、多環キノン系顔料、インジゴ系顔料、キナクリドン系顔料、ピロール系顔料、アゾ顔料およびアンサンスロン系顔料から選ばれた電荷発生材料とを組み合わせて含有する混合物からなること特徴とする、ＥＬ素子。
【請求項２】
前記陽極の仕事関数が、４．６０ｅＶ以上である、請求項１記載のＥＬ素子。
【請求項３】
前記ＥＬ層が単層である、請求項１または２に記載のＥＬ素子。
【請求項４】
前記ＥＬ層が、発光層と、少なくともさらに電荷輸送層、電荷注入層、正孔輸送層および絶縁層から選ばれる一つ以上の層を有するものである、請求項１または２に記載のＥＬ素子。
【請求項５】
前記正孔注入層が、光導電性を有するものである、請求項１〜４のいずれか１項に記載のＥＬ素子。
【請求項６】
前記正孔注入層が、バインダー樹脂中に、前記イオン化ポテンシャル５．５０ｅＶ以下の正孔輸送材料と、前記イオン化ポテンシャル５．６０ｅＶ以上の電荷発生材料が分散したものである、請求項１に記載のＥＬ素子。
【発明の詳細な説明】
【０００１】
【発明の属する技術分野】
本発明は、ディスプレーなどに用いられるＥＬ素子（エレクトロルミネッセンス素子）に関する。
【０００２】
【従来の技術】
ＥＬ素子の構造は、対向する２つの電極の間に、少なくとも有機の蛍光物質や電荷輸送剤を含む発光層、さらに場合によっては正孔輸送層、電子輸送層等を単層あるいは多層に積層した構造を有している。この両電極間に電圧を印加すると、正孔および電子が、陽極、陰極からそれぞれ発光層に注入し、これらが再結合することにより、蛍光性物質が励起され、この励起子が失活する際の蛍光によって、ＥＬ素子が発光する。
【０００３】
有機ＥＬ素子は単純な素子構造で発光表示が可能であり、軽量で、低価格のディスプレイが容易に作製できることが大きな特徴であり、近年、ディスプレイへの応用が盛んに研究されている。特に、動画を表示するディスプレイの開発は盛んである。
【０００４】
このような有機ＥＬ素子においては、発光効率を高めるために電極からの正孔注入効率を改善する正孔注入層が設ける技術が知られている。この場合、一般に、正孔注入層に用いる材料としてイオン化ポテンシャルが、電極の仕事関数よりも大きく、ＥＬ層の一部である正孔輸送層に用いる材料のイオン化ポテンシャルよりも小さいものを選択し、これによって、電極から有機層への注入障壁を緩和して正孔注入効率を高めている。しかしながら、この技術においては、電極／正孔輸送層間の正孔の注入障壁が、電極／正孔注入層と正孔注入層／正孔輸送層の二つの界面に分割されるだけであり、電極から注入する正孔が正孔輸送層へ注入されるまでに乗り越えなければならない障壁は事実上変わらないため、注入効率の向上は、不十分であった。
【０００５】
【発明が解決しようとする課題】
本発明の目的は、電極からの正孔（ホール）の注入障壁を小さくすることによって、従来のＥＬ素子に比べて駆動電圧が低くかつ発光効率が高いＥＬ素子を提供することにある。
【０００６】
【課題を解決するための手段】
本発明者は、正孔注入層にイオン化ポテンシャルが５．５０ｅＶ以下の化合物とイオン化ポテンシャルが、５．６０ｅＶ以上の化合物を組み合わせて加えることにより、電極から正孔輸送層への正孔の注入障壁が著しく低下し、ＥＬ層の発光効率を向上させることができることを見出し本発明を完成させた。
【０００７】
したがって、本発明のＥＬ素子は、陽極と、陰極と、前記陽極と陰極との間にＥＬ層とを有してなる、ＥＬ素子であって、前記ＥＬ層と前記陽極との間に、正孔注入層を有してなり、前記正孔注入層が、イオン化ポテンシャルが５．５０ｅＶ以下の物質と、イオン化ポテンシャルが５．６０ｅＶ以上の物質とを少なくとも含有することを特徴とするものである。
【０００８】
【発明の実施の形態】
以下、本発明を詳細に説明する。
【０００９】
ＥＬ素子の構造
図１に、本発明のＥＬ素子の一例の素子の断面図を示す。図中１は、ガラス基材、２はアノード電極、３は正孔注入層、４は有機ＥＬ層、２′はカソード電極である。
【００１０】
図１に示す有機ＥＬ層４は、単層でもよいが、正孔輸送層、発光層、または、電子注入層等を組み合せて、多層構造にしてもよい。
【００１１】
正孔注入層
正孔注入層は、アノード電極とＥＬ層との間に設けられ、電極からの正孔の注入を促進させる層である。本発明の正孔注入層は、イオン化ポテンシャルが５．５０ｅＶ以下の物質と、イオン化ポテンシャルが５．６０ｅＶ以上の物質を含み、好ましくはこれらがそれぞれ正孔輸送材料と電荷発生材料である。本発明の正孔注入層には、必要に応じて、バインダー樹脂、電子受容性物質、光導電性の分光感度をシフトさせるための増感色素、その他、光安定化剤、酸化防止剤等を混合してもよい。また、正孔注入層が、光導電性を有することが好ましい。
【００１２】
正孔の注入障壁が低下する機構は明らかではないが、正孔注入層において、イオン化ポテンシャルが５．５０ｅＶ以下の化合物とイオン化ポテンシャルが、５．６０ｅＶ以上の化合物を混合すると、これらの化合物の間で電子的な相互作用が生じ正孔の注入障壁が低下すると考えられる。このような相互作用としては、例えば、電荷移動錯体等の形成による導電性の低下、あるいは、電極界面近傍で空間電荷をトラップすることによる界面障壁の低下などが考えられる。
【００１３】
本発明の正孔注入層に用いるイオン化ポテンシャルが５．５０ｅＶ以下の物質としては特に限定されるものではないが、好ましくは正孔輸送性材料である。具体的には例えば、オキサジアゾール系、オキサゾール系、トリアゾール系、チアゾール系、トリフェニルメタン系、スチリル系、ピラゾリン系、ヒドラゾン系、芳香族アミン系、カルバゾール系、ポリビニルカルバゾール系、スチルベン系、エナミン系、アジン系、トリフェニルアミン系、ブタジエン系、多環芳香族化合物系、スチルベン二量体等の物質が挙げられる。
【００１４】
また、正孔輸送剤のうちπ共役系高分子としては、ポリアセチレン、ポリジアセチレリン、ポリ（Ｐ−フェニレン）、ポリ（Ｐ−フェニレンスルフィド）、ポリ（Ｐ−フェニレンオキシド）、ポリ（１，６−ヘプタジイン）、ポリ（Ｐ−フェニレンビニレン）、ポリ（２，５チエニレン）、ポリ（２，５−ピロール）、ポリ（ｍ−フェニレンスルフィド）、ポリ（４，４′−ビフェニレン）等が挙げられる。
【００１５】
また、正孔輸送剤のうち、電荷移動高分子錯体としては、ポリスチレン・ＡｇＣｌ０4、ポリビニルナフタレン・ＴＣＮＥ、ポリビニルナフタレン・Ｐ−ＣＡ、ポリフェニルナフタレン・ＤＤＱ、ポリビニルメシチレン・ＴＣＮＥ、ポリナフアセチレン・ＴＣＮＥ、ポリビニルアンスラセン・Ｂｒ2、ポリビニルアンセラセン・Ｉ2、ポリビヌルアンセラセン・ＴＮＢ、ポリジメチルアミノスチレン・ＣＡ、ポリビニルイミダゾール・ＣＱ、ポリＰ−フェニレンＩ2・ポリ−１−ビニルピリジン・Ｉ2、ポリ−４−ビニルピリジン・Ｉ2、ポリ−Ｐ−１−フェニレン・Ｉ2、ポリビニルピリジウム・ＴＣＮＱ等が挙げられる。また、低分子電荷移動錯体としては、ＴＣＮＱ−ＴＴＦ等が、金属錯体高分子としては、ポリ銅フタロシアニン等が挙げられる。
【００１６】
電荷輸送性物質としてはイオン化ポテンシャルの小さい材料が好ましく、特にブタジエン系、エナミン系、ヒドラゾン系、トリフェニルアミン系、が好ましい。
【００１７】
本発明の正孔注入層に用いるイオン化ポテンシャルが５．６０ｅＶ以上の物質としては特に限定されるものではないが、好ましくは電荷発生材料である。具体的には、特にａ−Ｓｅ系材料、ａ−Ｓｉ系材料、ポリビニルカルバゾール（ＰＶＫ）、ポリ−Ｎ−エチレン性不飽和基置換フェノチアジン類、ポリビニルピレン、ピリリウム系染料、チアピリリウム系染料、アズレニウム系染料、アズレニウム塩、シアニン系染料、スクワリリウム塩系染料、フタロシアニン顔料、ペリレン顔料、ピラントロン系顔料、多環キノン系顔料、インジゴ系顔料、キナクリドン系顔料、ピロール系顔料、アゾ顔料、アンサンスロン系顔料等が挙げられる。顔料系の電荷発生材料は、樹脂との分散膜として用いることができる。特に、イオン化ポテンシャルの大きいアゾ顔料系の電荷発生剤が好ましい。
【００１８】
また、より好ましくはイオン化ポテンシャルが、５．５０ｅＶ以上の電荷発生材料として光導電性材料を用いることにより、ＥＬ層が発光した光を利用してさらに、電極からの正孔の注入障壁を低下させることができる。さらに、正孔注入層に光導電性を持たせた場合、増感色素を添加することによって分光感度をシフトさせることができる。
【００１９】
本発明の正孔注入層に用いることのできる増感色素としては、ビクトリアブルー、クリスタルバイオレッド、ブリリアントグリーン、マラカイトグリーン、ローダミン、メチレンブルー、ピリリウム塩、ベンゾピリリウム塩、トリメチンベンゾピリリウム塩、トリアリルカルボニウム塩等がある。
【００２０】
正孔注入層の膜厚は、０．００１〜１０μｍ、好ましくは、０．０１〜１μｍとするとよい。膜厚がこれより薄いと膜形成が困難であり、また、厚いと電極から正孔の注入が起こらなくなる。
【００２１】
正孔注入層に、電荷発生材料と正孔輸送材料を混合する場合、電荷発生材料１ｍｏｌに対して０．０１〜１０００ｍｏｌで好ましくは０．１〜１０ｍｏｌ混合するとよい。バインダー樹脂を混合する場合は、電荷発生剤１重量部に対して０．１〜１０重量部で好ましくは、０．２〜１重量部がよい。
【００２２】
ＥＬ層
ＥＬ（エレクトロルミネッセンス）層は、発光層のみの単層でもよいが、正孔輸送層、電子輸送層等を組合せて、多層構成にしてもよい。また、発光波長を調整したり、発光効率を向上させる等の目的で、これらの各層に適当な材料をドーピングすることもできる。ＥＬ層の各層に用いる材料は、無機材料でも有機材料であることもできるが、典型的には、発光層は有機層とする。形成方法は、蒸着、スパッタ等の真空成膜法で成膜しても、塗布液にして塗布して成膜してもよい。
【００２３】
（発光層）
本発明において発光層は、例えばアルミキノリウム錯体で発光機能と電子輸送機能を兼ねていることができるが、蛍光を発する材料であれば特に限定されない。使用する発光材料としては、例えば以下のものが挙げられる。
【００２４】
＜色素系＞シクロペンタジエン誘導体、テトラフェニルブタジエン誘導体、トリフェニルアミン誘導体、オキサジアゾール誘導体、ピラゾロキノリン誘導体、ジスチリルベンゼン誘導体、ジスチリルアリーレン誘導体、シロール誘導体、チオフェン環化合物、ピリジン環化合物、ペリノン誘導体、ペリレン誘導体、オリゴチオフェン誘導体、トリフマニルアミン誘導体、オキサジアゾールダイマー、ピラゾリンダイマー。
【００２５】
＜金属錯体系＞アルミキノリノール錯体、ベンゾキノリノールベリリウム錯体、ベンゾオキサゾール亜鉛錯体、ベンゾチアゾール亜鉛錯体、アゾメチル亜鉛錯体、ポルフィリン亜鉛錯体、ユーロピウム錯体、等、中心金属に、Ａｌ、Ｚｎ、Ｂｅ等または、Ｔｂ、Ｅｕ、Ｄｙ等の希土類金属を有し、配位子にオキサジアゾール、チアジアゾール、フェニルピリジン、フェニルベンゾイミダゾール、キノリン構造等を有する金属錯体。
【００２６】
＜高分子系＞ポリパラフェニレンビニレン誘導体、ポリチオフェン誘導体、ポリパラフェニレン誘導体、ポリシラン誘導体、ポリアセチレン誘導体、ポリビニルカルバゾール等、ポリフルオレン誘導体。
【００２７】
＜ドーピング材料＞
発光層中に発光効率の向上、発光波長を変化させる等の目的でドーピングを行うことができる。このドーピング材料としては例えば、ペリレン誘導体、クマリン誘導体、ルブレン誘導体、キナクリドン誘導体、スクアリウム誘導体、ポルフィリン誘導体、スチリル系色素、テトラセン誘導体、ピラゾリン誘導体、デカシクレン、フェノキサゾンが挙げられる。
【００２８】
（電荷輸送層）
ＥＬ素子の好ましい構成要素である電荷輸送層には正孔輸送層、および／または電子輸送層が含まれる。これらは、例えば特願平９−１５５２８４号明細書に記載のものように、ＥＬ素子に一般に用いられるものであれば特に限定されない。
【００２９】
（電荷注入層）
ＥＬ素子の構成要素である電荷注入層には正孔注入層および／または電子注入層が含まれる。このうち、正孔注入層は、別項目として前記したように、本発明において特徴的な必須の層である。電子注入層は好ましく用いられる層であって、例えば特願平９−１５５２８４号明細書に記載のものように、ＥＬ素子に一般に用いられるものであれば特に限定されない。
【００３０】
絶縁層
本発明において好ましく用いられる絶縁層は、ＥＬをパターニングしたときの画素間の導通を避けるために設けられるものである。絶縁層を形成する材料としては、例えばポリイミドなどの絶縁性の高分子が挙げられる。
【００３１】
電極
電極層は、アノード電極とカソード電極のどちらか一方が、透明または、半透明であり、アノード電極としては、正孔が注入し易いように仕事関数の大きい導電性材料が好ましく、好ましくは４．６０ｅＶ以上とする。逆にカソード電極としては、電子が注入し易いように仕事関数の大きい導電性材料が好ましい。また、複数の材料を混合させてもよい。いずれの電極も、抵抗はできるだけ小さいものが好ましく、一般には、金属材料が用いられるが、有機物あるいは無機化合物を用いてもよい。
【００３２】
一般に、電極層は、蒸着、スパッタ、ＣＶＤ等、真空中で成膜するが、導電性高分子、導電性有機化合物等を水や溶剤に溶解あるいは分散させて、塗布により成膜してもよい。
【００３３】
アノード電極の材料としては、例えばＩＴＯ、酸化インジウム、金、ポリアニリン、酸化錫が挙げられ、このうち透明で仕事関数の大きいＩＴＯが好ましい。またカソード電極の材料としては、例えばマグネシウム合金（ＭｇＡｇ他）、アルミニウム合金（ＡｌＬｉ、ＡｌＣａ、ＡｌＭｇ他）、金属カルシウムが挙げられる。
【００３４】
陰極バッファー材料、電子注入層
本発明に好ましく用いることのできる陰極バッファー材料あるいは電子注入層は、陰極からの電子の注入を促進させる材料であれば特に限定されない。このような材料としては、例えばアルミリチウム、フッ化リチウム、ストロンチウム、酸化マグネシウム、フッ化マグネシウム、フッ化ストロンチウム、フッ化カルシウム、フッ化バリウム、酸化アルミニウム、酸化ストロンチウム、カルシウム、ポリメチルメタクリレート、ポリスチレンスルホン酸ナトリウムが挙げられる。
【００３５】
【実施例】
正孔注入層における陽極からの正孔の注入効果を調べるため、ＩＴＯ電極／正孔注入層／正孔輸送層／金電極の順番に構成した素子（本発明のＥＬ素子の一部分に相当する）を作製し、Ｉ−Ｖ特性を調べた。以下、参考例、参考比較例により説明する。
【００３６】
（イオン化ポテンシャル、仕事関数の測定）
電極の仕事関数、電荷発生材料および正孔輸送材料のイオン化ポテンシャルは、大気下光電子分析による表面分析装置（ＡＣ−１：理研計器製）を用いて測定した。照射光量は、１０〜１０００ｎＷで測定した。光導電性材料（電荷発生材料）ＣＧ１〜ＣＧ１０の構造を以下に示し、イオン化ポテンシャルを表１に示した。、また、正孔輸送材料ＣＴ１〜ＣＴ２１の構造を以下に示し、イオン化ポテンシャルを表２に示した。さらに、金属材料（電極材料）の仕事関数を表３に示した。
【００３７】
【化１】
0004395215.tif 000002
【００３８】
【化２】
0004395215.tif 000003
【００３９】
【表１】
0004395215.tif 000004
【００４０】
【化３】
0004395215.tif 000005
【００４１】
【化４】
0004395215.tif 000006
【００４２】
【化５】
0004395215.tif 000007
【００４３】
【化６】
0004395215.tif 000008
【００４４】
【化７】
0004395215.tif 000009
【００４５】
【表２】
0004395215.tif 000010
【００４６】
【表３】
0004395215.tif 000011
（試料の作製）
正孔注入層の塗布液として、表１に示した光導電性材料（電荷発生材料）３重量部、ポリビニルホルマール樹脂１重量部、１，４−ジオキサン９８重量部および、シクロヘキサノン９８重量部を混合し、混合機により充分に混練し、顔料分散液とした。電荷発生材料と等しいモル数の表２に示した正孔輸送材料を１，４−ジキオサン９８重量部およびシクロヘキサノン９８重量部との混合溶媒、または適切な溶剤に溶解させ、先の顔料分散液に、電荷発生材料１ｍｏｌに対して正孔輸送材料が１ｍｏｌになるように混合した。
【００４７】
洗浄した電極基板上に、正孔注入層の塗布液をスピンナーを用いて乾燥膜厚が１μｍになるように塗布し、クリーンオーブン中で８０℃で、３０分乾燥した後、測定用に上部電極として、４ｍｍ角のサイズの金を５０ｎｍの膜厚で真空蒸着により成膜した。
【００４８】
（Ｉ−Ｖ測定による正孔注入電流の測定）
図２に上記測定用試料を測定する電流測定装置を示す。図中２１は、ガラス基板、２２はＩＴＯ電極、２２′は金電極、２３は、正孔注入層、２５は、正孔輸送層、２６は、ソースメーター（２４００型：キーエンス社製）、２７は、パソコンである。この電流測定装置において、測定用試料のＩＴＯ電極を＋、金電極を−として両電極間に２０Ｖの直流電圧を印加して電流を測定した。
【００４９】
（参考例１）
図３に電荷発生材料としてＣＧ２を用い、正孔輸送材料として異なるイオン化ポテンシャルを有するＣＴ１〜ＣＴ２１を用いて観測された注入電流の値を示した。また、正孔輸送材料を混合しない場合も同様に示した。
【００５０】
これより正孔輸送材料のイオン化ポテンシャルが５．５０ｅＶ以下で正孔注入電流が増大した。この結果はＣＧ２と正孔輸送材料の混合比を変化させても同様であった。正孔輸送材料を混合しない場合は注入電流密度は１０-7Ａ／ｃｍ2以下となり、５．５０ｅＶ以上の正孔輸送材料を組み合せた場合と同様であった。
【００５１】
（参考例２）
図４に正孔輸送材料としてＣＴ６を用い、電荷発生材料として異なるイオン化ポテンシャルを有するＣＧ１〜ＣＧ１０を用いて観測された注入電流の値を示した。また、電荷発生材料を混合しない場合も同様に示した。
【００５２】
これより電荷発生材料のイオン化ポテンシャルが５．６０ｅＶ以上で、正孔注入電流が増大した。これは、ＣＴ６と正孔輸送材料の混合比を変化させても同様の結果が得られた。電荷発生材料を混合しない場合は、注入電流密度は１０-7Ａ／ｃｍ2以下となり、５．６０ｅＶ以下の電荷発生材料を組み合せた場合と同じであった。
【００５３】
（参考例３）
図５に電荷発生材料としてＣＧ２と正孔輸送材料としてＣＴ６を組み合せた正孔注入層において、電極を変化させた場合の電極の仕事関数に対して、観測された注入電流の値を示した。電極の仕事関数が４．６２ｅＶ以上で、正孔注入電流が増大した。
【００５４】
以下、さらに本発明のＥＬ素子の実施例を説明する。
【００５５】
（実施例１）
ＩＴＯ電極上に、電荷発生材料ＣＧ１〜ＣＧ１０のそれぞれに対して、正孔輸送材料ＣＴ１〜ＣＴ２１のそれぞれを組み合せ、正孔注入層を形成した。正孔注入層を５０ｎｍの膜厚にすること以外は、参考例と同様に成膜し、次いで、正孔輸送層として、下記構造の正孔輸送剤（Ｎ，Ｎ′−ｄｉｐｈｅｎｙ１［１，１′−ｂｉｐｈｅｎｙ１］−４，４′−ｄｉａｍｉｎｅ）を１×１０-6ｔｏｒｒの真空度で５ｎｍ／秒の速度で蒸着し、６０ｎｍの膜厚に積層した。
【００５６】
【化８】
0004395215.tif 000012
続いて、この正孔輸送層上に、発光層として、下記構造のトリス（８キノリノレート）アルミニウムを１×１０-6ｔｏｒｒの真空度で５ｎｍ／秒の速度で蒸着し、６０ｎｍの膜厚に積層した。
【００５７】
【化９】
0004395215.tif 000013
さらに、発光層上に、カソード電極として、ＭｇＡｇ（Ｍｇ：Ａｇ＝１０：１）を１×１０-6ｔｏｒｒの真空度で５ｎｍ／秒の速度、０．１６ｃｍ2の面積で、１００ｎｍの膜厚で積層し、本発明のＥＬ素子を得た。
【００５８】
（発光特性の評価）
得られたＥＬ素子の発光特性を評価するために、図６に示す発光測定装置を構成した。図中、６１は、ガラス基板、６２は、アノード電極、６３は、導電性メモリ層、６５は、正孔輸送層、６６は、発光層、６２′は、カソード電極、６７は、ソースメータ（ケースレー社製２４００）、６９は、輝度計（ミノルタ社製ＢＭ−８）、６８は、パソコンである。この測定装置において、上記で作製したそれぞれの有機ＥＬ素子のアノード電極を＋、カソード電極を−として、両電極間に直流電圧を印加し、このときの発光輝度を輝度計で測定した。
【００５９】
表４に、正孔注入層として、電荷発生材料ＣＧ１〜ＣＧ１０のそれぞれに対して、正孔輸送層ＣＴ１〜ＣＴ２１のそれぞれを組み合せた素子において、５Ｖの直流電圧を印加したときの発光特性を示した。ここで、１０００ｃｄ／ｍ2以上の発光が確認できたものをＡ、５００〜１０００ｃｄ／ｍ2の発光が確認できたものをＢ、１００〜５００ｃｄ／ｍ2の発光が確認できたものをＣ、１００ｃｄ／ｍ2未満の発光しか確認できなかったものをＤとした。正孔注入層を設けなかった素子は、１０００ｃｄ／ｍ2以下の発光であり、Ｂであった。
【００６０】
【表４】
0004395215.tif 000014
【００６１】
【発明の効果】
本発明によって、従来のＥＬ素子に比べ、低い駆動電圧によって高い輝度が得られるＥＬ素子を提供することができる。
【図面の簡単な説明】
【図１】本発明のＥＬ素子の一例の断面図である。
【図２】本発明の参考例を用いた電流測定装置の説明図である。
【図３】電荷発生材料としてＣＧ２を用い、正孔輸送材料として異なるイオン化ポテンシャルを有するＣＴ１〜ＣＴ２１を用いて観測された注入電流の値を示すグラフである。
【図４】正孔輸送材料としてＣＴ６を用い、電荷発生材料として異なるイオン化ポテンシャルを有するＣＧ１〜ＣＧ１０を用いて観測された注入電流値を示すグラフである。
【図５】電極の仕事関数に対して、観測された注入電流の値を示すグラフである。
【図６】本発明のＥＬ素子の実施例に用いた発光測定装置の説明図である。
【符号の説明】
１  ガラス基材
２  アノード電極
２′  カソード電極
３  正孔注入層
４  有機ＥＬ層
２１  ガラス基板
２２  ＩＴＯ電極
２２′金電極
２３  正孔注入層
２５  正孔輸送層
２６  ソースメーター（２４００型：キーエンス社製）
２７  パソコン
６１  ガラス基板
６２  アノード電極
６２′カソード電極
６３  導電性メモリ層
６５  正孔輸送層
６６  発光層
６７  ソースメータ（ケースレー社製２４００）
６８  パソコン
６９  輝度計（ミノルタ社製ＢＭ−８）
【図１】
0004395215.tif 000015
【図２】
0004395215.tif 000016
【図３】
0004395215.tif 000017
【図４】
0004395215.tif 000018
【図５】
0004395215.tif 000019
【図６】
0004395215.tif 000020